(57)【要約】【課題】低転がり抵抗性、耐偏摩耗性、引張り破断伸びおよび耐チャンキング性を従来レベル以上に改良するようにした重荷重用空気入りタイヤを提供する。【解決手段】キャップトレッドゴムおよびアンダートレッドゴムを有する重荷重用空気入りタイヤであって、キャップトレッドゴムがキャップトレッド用ゴム組成物からなり、該キャップトレッド用ゴム組成物が、天然ゴム４０〜１００質量％およびブタジエンゴム６０〜０質量％からなるジエン系ゴム１００質量部に対し、カーボンブラックを３０〜６０質量部、シリカを１〜３０質量部配合してなり、前記カーボンブラックの窒素吸着比表面積と前記シリカの窒素吸着比表面積の差が３０〜１００ｍ2／ｇであり、前記キャップトレッドゴムのゴム硬度Ｈｃおよび前記アンダートレッドゴムのゴム硬度Ｈｕの差（Ｈｃ−Ｈｕ）が５以上１０以下であることを特徴とする。【選択図】図１
2018158996.tif 000002
【特許請求の範囲】
【請求項１】
キャップトレッドゴムおよびアンダートレッドゴムを有する重荷重用空気入りタイヤであって、キャップトレッドゴムがキャップトレッド用ゴム組成物からなり、該キャップトレッド用ゴム組成物が、天然ゴム４０〜１００質量％およびブタジエンゴム０〜６０質量％からなるジエン系ゴム１００質量部に対し、カーボンブラックを３０〜６０質量部、シリカを１〜３０質量部配合してなり、前記カーボンブラックの窒素吸着比表面積と前記シリカの窒素吸着比表面積の差が３０〜１００ｍ2／ｇであり、前記キャップトレッドゴムのゴム硬度Ｈｃおよび前記アンダートレッドゴムのゴム硬度Ｈｕの差（Ｈｃ−Ｈｕ）が５以上１０以下である重荷重用空気入りタイヤ。
【請求項２】
前記キャップトレッドゴムの厚さＴｃおよび前記アンダートレッドゴムの厚さＴｕが以下の一般式（１）を満たしてなる請求項１に記載の重荷重用空気入りタイヤ。
１／１０≦（Ｔｕ）／（Ｔｃ＋Ｔｕ）≦１／３      （１）
（式中、Ｔｃはキャップトレッドゴムの厚さ（ｍｍ）、Ｔｕはアンダートレッドゴムの厚さ（ｍｍ）を表す。）
【請求項３】
前記キャップトレッド用ゴム組成物が、前記ジエン系ゴム１００質量部に対し、加硫促進剤を０．８〜１．８質量部配合してなる請求項１または２重荷重用空気入りタイヤ。
【請求項４】
前記カーボンブラックの窒素吸着比表面積が１００〜１３０ｍ2／ｇである請求項１〜３のいずれかに記載の重荷重用空気入りタイヤ。
【請求項５】
前記シリカの窒素吸着比表面積が５０〜２００ｍ2／ｇである請求項１〜４のいずれかに記載の重荷重用空気入りタイヤ。
【発明の詳細な説明】
【技術分野】
【０００１】
本発明は、低転がり抵抗性、耐偏摩耗性、引張り破断伸びおよび耐チャンキング性を改良するようにした重荷重用空気入りタイヤに関する。
【背景技術】
【０００２】
北米におけるＳｍａｒｔ  Ｗａｙ規制、欧州におけるラベリングの環境規制の観点からトラック、バス等に使用される重荷重用タイヤの転がり抵抗を小さくすることが求められている。
【０００３】
重荷重用タイヤの転がり抵抗を小さくするため、トレッド用ゴム組成物におけるカーボンブラックの配合量を減らすことが考えられるが、ゴム硬度が低下し、偏摩耗が発生することが懸念される。また、加硫系配合剤を増量すると、ゴム硬度は高くなるが、引張り破断伸びが低下するという問題がある。
【０００４】
特許文献１は、天然ゴム／イソプレンゴムからなるジエン系ゴム質量部に、シリカを３５〜５０質量部、硫黄を１．５〜３．５質量部、特定量のカーボンブラック、スルフェンアミド系加硫促進剤および硫黄含有シランカップシング剤を含むゴム組成物で重荷重用タイヤのキャップトレッドを構成することにより、転がり抵抗を小さくし、耐摩耗性および耐偏摩耗性を改良することを記載する。
【０００５】
しかしながら、近年、低転がり抵抗性や軽量化をより一層高度なものにするため、超偏平率にされた所謂スーパーシングルタイヤ（またはワイドシングルタイヤ等）が、トラック、バス等の片側２本の重荷重用タイヤ（ダブルタイヤ）に代わるものとして使用されることがある。このような超偏平率の重荷重用空気入りタイヤでは、耐偏摩耗性に求められる性能がより厳しくなると共に、チャンキングを今まで以上に発生し難くすることも課題となっていた。
【先行技術文献】
【特許文献】
【０００６】
【特許文献１】特許第５８５０２０１号公報
【発明の概要】
【発明が解決しようとする課題】
【０００７】
本発明の目的は低転がり抵抗性、耐偏摩耗性、引張り破断伸びおよび耐チャンキング性を従来レベル以上に改良するようにした重荷重用空気入りタイヤを提供することにある。
【課題を解決するための手段】
【０００８】
上記目的を達成する本発明の重荷重用空気入りタイヤは、キャップトレッドゴムおよびアンダートレッドゴムを有する重荷重用空気入りタイヤであって、キャップトレッドゴムがキャップトレッド用ゴム組成物からなり、該キャップトレッド用ゴム組成物が、天然ゴム４０〜１００質量％およびブタジエンゴム０〜６０質量％からなるジエン系ゴム１００質量部に対し、カーボンブラックを３０〜６０質量部、シリカを１〜３０質量部配合してなり、前記カーボンブラックの窒素吸着比表面積と前記シリカの窒素吸着比表面積の差が３０〜１００ｍ2／ｇであり、前記キャップトレッドゴムのゴム硬度Ｈｃおよび前記アンダートレッドゴムのゴム硬度Ｈｕの差（Ｈｃ−Ｈｕ）が５以上１０以下であることを特徴とする。
【発明の効果】
【０００９】
本発明の重荷重用空気入りタイヤは、キャップトレッド用ゴム組成物に、主に天然ゴムからなるジエン系ゴム１００質量部に、カーボンブラックを３０〜６０質量部、シリカを１〜３０質量部配合すると共に、カーボンブラックの窒素吸着比表面積とシリカの窒素吸着比表面積の差を３０〜１００ｍ2／ｇになるようにしたので、キャップトレッド用ゴム組成物の低発熱性、耐偏摩耗性および引張り破断伸びを維持向上し、かつキャップトレッドゴムのゴム硬度Ｈｃおよびアンダートレッドゴムのゴム硬度Ｈｕの差（Ｈｃ−Ｈｕ）を５以上１０以下にしたので、チャンキング故障の発生を抑制することができる。
【００１０】
本発明の重荷重用タイヤにおいて、前記キャップトレッドゴムの厚さＴｃおよび前記アンダートレッドゴムの厚さＴｕが以下の一般式（１）を満たすとよく、低発熱性および耐偏摩耗性をより優れたものにすることができる。
１／１０≦（Ｔｕ）／（Ｔｃ＋Ｔｕ）≦１／３      （１）
（式中、Ｔｃはキャップトレッドゴムの厚さ（ｍｍ）、Ｔｕはアンダートレッドゴムの厚さ（ｍｍ）を表す。）。
【００１１】
前記キャップトレッド用ゴム組成物は、前記ジエン系ゴム１００質量部に対し、加硫促進剤を０．８〜１．８質量部配合してなることが好ましい。また、前記カーボンブラックの窒素吸着比表面積が１００〜１３０ｍ2／ｇであるとよく、前記シリカの窒素吸着比表面積が５０〜２００ｍ2／ｇであるとよい。
【図面の簡単な説明】
【００１２】
【図１】図１は、本発明の重荷重用空気入りタイヤの実施形態の一例を示す子午線方向の断面図である。
【発明を実施するための形態】
【００１３】
本明細書において、重荷重用空気入りタイヤとは、トラック、バス、建設車両に装着する大型空気入りタイヤをいう。
【００１４】
図１において、重荷重用空気入りタイヤは、トレッド部１、サイドウォール部２及びビード部３を有し、左右のビード部３，３間にカーカス層４が装架され、その両端部がビードコア５の周りにタイヤ内側から外側に折り返されている。トレッド部１におけるカーカス層４のタイヤ径方向外側には４層構造のベルト層６が配置され、最外側のベルト層６の外側にトレッドゴムが配置される。トレッドゴムは、ベルト層６に隣接する径方向内側のアンダートレッドゴムの層８とトレッド部１の表面に露出する径方向外側のキャップトレッドゴムの層７の二層構造になっている。
【００１５】
本発明の重荷重用空気入りタイヤにおいて、キャップトレッドゴムの層７は、キャップトレッド用ゴム組成物により構成され、アンダートレッドゴムの層８は、アンダートレッド用ゴム組成物により構成される。
【００１６】
キャップトレッド用ゴム組成物において、ゴム成分はジエン系ゴムであり、天然ゴム、または天然ゴムおよびブタジエンゴムからなる。ジエン系ゴムを天然ゴム、ブタジエンゴムで組成することにより、ゴム組成物の低発熱性、ゴム硬度および引張り破断伸びを高いレベルで確保することができる。
【００１７】
天然ゴムの含有量は、ジエン系ゴム１００質量％中、６０〜１００質量％、好ましくは６５〜９５質量％である。天然ゴムの含有量が、６０質量％未満であるとゴム硬度および引張り破断伸びが低下する虞がある。ブタジエンゴムの含有量は、ジエン系ゴム１００質量％中、４０〜０質量％、好ましくは３５〜５質量％である。ブタジエンゴムの含有量が４０質量％を超えるとゴム硬度および引張り破断伸びが低下する虞がある。
【００１８】
キャップトレッド用ゴム組成物において、ジエン系ゴムは、天然ゴムを１００質量％、又は天然ゴム及びブタジエンゴムの合計を１００質量％にする。好ましくは天然ゴム及びブタジエンゴムの合計を１００質量％にする。なお、キャップトレッド用ゴム組成物に各種配合剤を添加するとき、希釈材料やマスターバッチのベースゴムとして、天然ゴム、ブタジエンゴム以外の他のジエン系ゴムを含有する場合、そのような配合剤の使用を排除するものではなく、本発明の目的を阻害しない範囲で使用することができる。他のジエン系ゴムとしては、例えばイソプレンゴム、スチレン−ブタジエンゴム、ブチルゴム、アクリロニトリル−ブタジエンゴム等が挙げられる。
【００１９】
キャップトレッド用ゴム組成物は、カーボンブラックを配合する。カーボンブラックを配合することにより、ゴム組成物のゴム強度、ゴム硬度を高くし、耐摩耗性及び耐偏摩耗性を高くすることができる。カーボンブラックは、ジエン系ゴム１００質量部に対し、３０〜６０質量部、好ましくは３２〜５５質量部、より好ましくは３５〜５０質量部配合する。カーボンブラックの配合量が３０質量部未満であると、ゴム組成物のゴム硬度、ゴム強度及び耐摩耗性が悪化する。カーボンブラックの配合量が６０質量部を超えると発熱性が大きくなり引張り破断伸びが低下する。
【００２０】
カーボンブラックとしては、ＡＳＴＭ  Ｄ１７６５により分類された等級が、好ましくはＩＳＡＦ級またはＳＡＦ級であるとよく、窒素吸着比表面積が好ましくは１００〜１３０ｍ2／ｇ、より好ましくは１０５〜１２８ｍ2／ｇであるとよい。窒素吸着比表面積が１００ｍ2／ｇ未満であると、ゴム組成物のゴム硬度、ゴム強度などの機械的特性が低下し耐摩耗性及び耐偏摩耗性が悪化する。窒素吸着比表面積が１３０ｍ2／ｇを超えると、転がり抵抗が大きくなる。カーボンブラックの窒素吸着比表面積は、ＪＩＳ  Ｋ６２１７−２に準拠して、測定するものとする。
【００２１】
キャップトレッド用ゴム組成物において、シリカを、ジエン系ゴム１００質量部に対し１〜３０質量部、好ましくは２〜２５質量部、より好ましくは５〜２０質量部配合する。シリカを配合することにより、タイヤにしたとき転がり抵抗を小さくすると共に、キャップトレッド用ゴム組成物のゴム硬度を高くすることができる。シリカの配合量が１質量部未満であると、ゴム硬度を高くする効果が得られ難い。シリカの配合量が６０質量部を超えると、引張り破断伸びおよびゴム硬度が大きくなり過ぎ、チャンキング故障が起こり易くなる。
【００２２】
シリカの窒素吸着比表面積は、特に限定されるものではないが、好ましくは５０〜２００ｍ2／ｇ、より好ましくは６０〜１８０ｍ2／ｇであるとよい。シリカの窒素吸着比表面積が５０ｍ2／ｇ未満であると耐摩耗性及び耐偏摩耗性が悪化し好ましくない。またシリカの窒素吸着比表面積が３００ｍ2／ｇを超えると、転がり抵抗が大きくなり好ましくない。なおシリカの窒素吸着比表面積はＪＩＳ  Ｋ６２１７−２に準拠して求めるものとする。
【００２３】
シリカとしては、タイヤ用ゴム組成物に通常使用されるシリカ、例えば湿式法シリカ、乾式法シリカあるいは表面処理シリカなどを使用することができる。シリカは、市販されているものの中から適宜選択して使用することができる。また通常の製造方法により得られたシリカを使用することができる。
【００２４】
キャップトレッド用ゴム組成物において、カーボンブラックの窒素吸着比表面積とシリカの窒素吸着比表面積の差は３０〜１００ｍ2／ｇであり、好ましくは４０〜９０ｍ2／ｇである。本明細書において、カーボンブラックの窒素吸着比表面積とシリカの窒素吸着比表面積の差は、両者の窒素吸着比表面積の差の絶対値をいう。したがって、カーボンブラックの窒素吸着比表面積、シリカの窒素吸着比表面積のいずれが大きくてもよい。カーボンブラックの窒素吸着比表面積とシリカの窒素吸着比表面積の差が３０ｍ2／ｇ未満であると、発熱性が大きくなり、チャンキング故障を起こし易くなる。また窒素吸着比表面積の差が１００ｍ2／ｇを超えるとゴム硬度が低下し、引張り破断伸びが悪化する。
【００２５】
本発明の重荷重用空気入りタイヤは、シリカと共に硫黄含有シランカップリング剤を配合する。硫黄含有シランカップリング剤を配合することにより、シリカの分散性を改良し、ゴム組成物の低発熱性をより小さくし、転がり抵抗をより小さくすると共に、耐摩耗性及び耐偏摩耗性を改良することができる。
【００２６】
硫黄含有シランカップリング剤としては、特に制限されるものではないが、例えばビス−（３−トリエトキシシリルプロピル）テトラスルフィド、ビス（３−トリエトキシシリルプロピル）ジスルフィド、３−トリメトキシシリルプロピルベンゾチアゾールテトラスルフィド、γ−メルカプトプロピルトリエトキシシラン、３−オクタノイルチオプロピルトリエトキシシラン等を例示することができる。なかでもビス−（３−トリエトキシシリルプロピル）テトラスルフィド、ビス（３−トリエトキシシリルプロピル）ジスルフィドが好ましい。
【００２７】
本発明では、カーボンブラック、シリカ以外の他の充填剤を配合することができる。他の充填剤としては、例えばクレー、マイカ、タルク、炭酸カルシウム、水酸化アルミニウム、酸化アルミニウム、酸化チタン等を例示することができる。なかでも炭酸カルシウム、クレー、酸化アルミニウムが好ましい。他の充填剤を配合することによりゴム組成物の機械的特性をより一層改良することができ、タイヤにしたときの低発熱性、耐カット性及び加工性のバランスを改良することができる。
【００２８】
キャップトレッド用ゴム組成物は、硫黄、加硫促進剤を含むことができる。加硫促進剤の配合量は、ジエン系ゴム１００質量部に対し、好ましくは０．８〜１．８質量部、より好ましくは１．０〜１．５質量部であるとよい。加硫促進剤が０．８質量部未満であると、ゴム硬度が低下し、耐摩耗性が劣る虞がある。また加硫促進剤が１．８質量部を超えると、引張り破断伸びが低下し、チャンキング故障を起こし易くなる虞がある。
【００２９】
本発明の重荷重用空気入りタイヤは、キャップトレッドゴムの層を上述したキャップトレッド用ゴム組成物で構成し、アンダートレッドゴムの層をアンダートレッド用ゴム組成物で構成する。本発明において、キャップトレッドゴムのゴム硬度Ｈｃおよびアンダートレッドゴムのゴム硬度Ｈｕの差（Ｈｃ−Ｈｕ）が５以上１０以下である。ゴム硬度の差（Ｈｃ−Ｈｕ）が５未満であると、トレッドの偏摩耗が発生しやすくなる。またゴム硬度の差（Ｈｃ−Ｈｕ）が１０を超えると、チャンキング故障の発生を抑制することができない。ゴム硬度の差（Ｈｃ−Ｈｕ）は好ましくは５〜８、より好ましくは５〜７であるとよい。本明細書において、キャップトレッドゴムのゴム硬度Ｈｃおよびアンダートレッドゴムのゴム硬度Ｈｕは、ＪＩＳ  Ｋ６２５３に準拠しデュロメータのタイプＡにより温度２０℃で測定するゴムの硬さをいう。
【００３０】
本発明の重荷重用空気入りタイヤにおいて、キャップトレッドゴムの厚さＴｃおよびアンダートレッドゴムの厚さＴｕは、以下の一般式（１）を満たすことが好ましい。
１／１０≦（Ｔｕ）／（Ｔｃ＋Ｔｕ）≦１／３      （１）
（式中、Ｔｃはキャップトレッドゴムの厚さ（ｍｍ）、Ｔｕはアンダートレッドゴムの厚さ（ｍｍ）を表す。）
【００３１】
トレッドゴム全体の厚さ（Ｔｃ＋Ｔｕ）に対するアンダートレッドゴムの厚さ（Ｔｕ）の比［（Ｔｕ）／（Ｔｃ＋Ｔｕ）］を１／１０以上にすることにより、発熱を抑制し耐チャンキング性を改良するため好ましい。また厚さの比［（Ｔｕ）／（Ｔｃ＋Ｔｕ）］を１／３以下にすることにより、耐摩耗性および耐偏摩耗性を優れたものにすることができ好ましい。厚さの比［（Ｔｕ）／（Ｔｃ＋Ｔｕ）］はより好ましくは１／４〜１／９、さらに好ましくは１／５〜１／８であるとよい。
【００３２】
本発明で好適に使用するアンダートレッド用ゴム組成物は、重荷重用タイヤのアンダートレッドに用いられるものであれば特に制限されるものではないが、好ましくは天然ゴム及び／又はイソプレンゴムを７０〜１００質量％と、ブタジエンゴム及び／又はスチレンブタジエンゴムを３０〜０質量％とからなるジエン系ゴム１００質量部に対し、カーボンブラックを１５〜５０質量部配合するとよい。またカーボンブラックの窒素吸着比表面積Ｎ2ＳＡが好ましくは３５〜８５ｍ2／ｇであるとよい。
【００３３】
キャップトレッド用ゴム組成物およびアンダートレッド用ゴム組成物には、加硫又は架橋剤、加硫促進剤、老化防止剤などの重荷重用空気入りタイヤ用ゴム組成物に一般的に使用される各種添加剤を、本発明の目的を阻害しない範囲内で配合することができ、かかる添加剤は一般的な方法で混練してゴム組成物とし、加硫又は架橋するのに使用することができる。これらの添加剤の配合量は本発明の目的に反しない限り、従来の一般的な配合量とすることができる。本発明の重荷重用空気入りタイヤは、通常のゴム用混練機械、例えば、バンバリーミキサー、ニーダー、ロール等を使用して、上記各成分を混合することによって製造することができる。
【００３４】
本発明の重荷重用空気入りタイヤは、トラック、バス、等の大型車両に好適に用いることができる。とりわけ偏平率が好ましくは６０以下、より好ましくは５５以下、更に好ましくは５０以下という超偏平率の重荷重用空気入りタイヤとして用いることができる。本発明の重荷重用空気入りタイヤを、スーパーシングルタイヤ（ワイドシングルタイヤ）として用いることにより、重荷重用タイヤの耐摩耗性および耐偏摩耗性を従来レベル以上に向上すると共に、チャンキング故障の発生を抑制することができる。またダブルタイヤを使用するときと比べ、タイヤ／ホイール組立体の重量を大幅に軽量化し、燃費性能を向上することができる。
【００３５】
以下、実施例によって本発明をさらに説明するが、本発明の範囲はこれらの実施例に限定されるものではない。
【実施例】
【００３６】
表２に示す配合剤を共通配合とし、表１に示す配合からなる１６種類のキャップトレッド用ゴム組成物（実施例１〜８、標準例、比較例１〜７）を、硫黄、加硫促進剤を除く成分を１.８Ｌの密閉型ミキサーで１６０℃、５分間混練し放出したマスターバッチに、硫黄、加硫促進剤を加えてオープンロールで混練することにより調製した。なお、表２に記載した共通配合剤の添加量は、表１に記載したジエン系ゴム１００質量部に対する質量部で表わした。実施例７を除く実施例、標準例、比較例において、アンダートレッド用ゴム組成物として天然ゴム１００質量部にカーボンブラック４０質量を配合し上記と同様にして調製した。また実施例７において、アンダートレッド用ゴム組成物として天然ゴム１００質量部にカーボンブラック５０質量を配合し上記と同様にして調製した。
【００３７】
得られた１４種類のキャップトレッド用ゴム組成物を、所定形状の金型中で、１５０℃、３０分間加硫して試験片を作製し、下記に示す方法により、ゴム硬度（Ｈｃ）、発熱性（６０℃のｔａｎδ）および引張り破断伸び（１００℃）の評価を行った。またアンダートレッド用ゴム組成物を、所定形状の金型中で、１５０℃、３０分間加硫して試験片を作製し、下記に示す方法により、ゴム硬度（Ｈｕ）を評価した。
【００３８】
ゴム硬度（ＨｃおよびＨｕ）
得られた試験片のゴム硬度を、ＪＩＳ  Ｋ６２５３に準拠しデュロメータのタイプＡにより温度２０℃で測定した。キャップトレッド用ゴム組成物のゴム硬度（Ｈｃ）およびアンダートレッド用ゴム組成物のゴム硬度（Ｈｕ）の差（Ｈｃ-Ｈｕ）を算出し、その結果を表１に記載した。またキャップトレッド用ゴム組成物のゴム硬度（Ｈｃ）について、標準例の値を１００とする指数として表１の「ゴム硬度（Ｈｃ）」の欄に示した。この指数が大きいほど耐摩耗性および耐偏摩耗性が優れることを意味する。
【００３９】
発熱性（６０℃のｔａｎδ）
得られた試験片を、ＪＩＳ  Ｋ６３９４に準拠して、東洋精機製作所社製粘弾性スペクトロメーターを用いて、初期歪み１０％、振幅±２％、周波数２０Ｈｚの条件で、温度６０℃における損失正接ｔａｎδを測定した。得られたｔａｎδの値の逆数を算出し標準例の値を１００とする指数として表１の「ｔａｎδ（６０℃）」の欄に示した。この指数が大きいほど発熱性（６０℃のｔａｎδ）が小さく、タイヤ走行時に発熱によりタイヤ温度が高くなるのを抑制し、タイヤ耐久性を向上可能にする。また同時に空気入りタイヤにしたとき転がり抵抗が小さくなることを意味する。
【００４０】
引張り破断伸び（１００℃）
得られた試験片から、ＪＩＳ  Ｋ６２５１に準拠してＪＩＳ３号ダンベル型試験片を切り出した。１００℃で５００ｍｍ／分の引張り速度で引張り試験を行い、破断したときの引張り破断伸びを測定した。得られた結果は、標準例の値を１００にする指数として表１の「引張破断伸び」の欄に記載した。引張破断伸びの指数が大きいほど引張破断伸びが大きく優れることを意味する。
【００４１】
得られたキャップトレッド用ゴム組成物をキャップトッレドゴムの層（厚さＴｃ＝１７ｍｍまたは１７．８５ｍｍ）に、アンダートレッド用ゴム組成物をアンダートッレドの層（厚さＴｕ＝３．４ｍｍまたは２．５５）に使用して、重荷重用空気入りタイヤ（タイヤサイズ２７５/８０Ｒ２２．５）を加硫成形した。これらの重荷重用空気入りタイヤは、トッレドゴムの厚さの比［（Ｔｕ）／（Ｔｃ＋Ｔｕ）］が１／６または１／８であった。得られた重荷重用空気入りタイヤを使用し、以下の方法で耐チャンキング性の試験を行った。
【００４２】
耐チャンキング性
得られた重荷重用空気入りタイヤを標準リムにリム組みし、ドラム試験機にて、８０ｋｍ／ｈの条件で走行させ、チャンキングが発生するまでの走行距離を測定した。得られた結果は、標準例の値を１００とする指数として「耐チャンキング性」の欄に示した耐チャンキング性の指数が大きいほど耐チャンキング性が優れ、チャンキング故障の発生が抑制され優れることを意味する。
【００４３】
【表１】
2018158996.tif 000003
【００４４】
なお、表１において使用した原材料の種類を下記に示す。
・ＮＲ：天然ゴム、ＴＳＲ２０
・ＢＲ：ブタジエンゴム、日本ゼオン社製Ｎｉｐｏｌ  ＢＲ１２００
・ＳＢＲ：スチレン−ブタジエンゴム、日本ゼオン社製Ｎｉｐｏｌ  １５０２、非油展品
・ＣＢ−１：カーボンブラック、キャボットジャパン社製ショウブラックＳ１１８、窒素吸着比表面積が１４５ｍ2／ｇ
・ＣＢ−２：カーボンブラック、キャボットジャパン社製ショウブラックＮ２３４、窒素吸着比表面積が１２３ｍ2／ｇ
・ＣＢ−３：カーボンブラック、キャボットジャパン社製ショウブラックＮ３３０Ｔ、窒素吸着比表面積が６０ｍ2／ｇ
・シリカ：ＥＶＯＮＩＫ社製ＵＬＴＲＡＳＩＬ  ＶＮ３ＧＲ、窒素吸着比表面積が１７０ｍ2／ｇ
・加硫促進剤：大内新興化学工業社製ノクセラーＮＳ−Ｐ
【００４５】
【表２】
2018158996.tif 000004
【００４６】
なお、表２において使用した原材料の種類を下記に示す。
・老化防止剤：フレキシス社製サントフレックス６ＰＰＤ
・酸化亜鉛：正同化学工業社製酸化亜鉛３種
・ステアリン酸：ＮＯＦ  ＣＯＲＰＯＲＡＴＩＯＮ社製ステアリン酸
・硫黄：四国化成工業社製ミュークロンＯＴ−２０
【００４７】
表１から明らかなように実施例１〜７のキャップトレッド用ゴム組成物および重荷重用空気入りタイヤは、ゴム硬度、発熱性（６０℃のｔａｎδ）、引張り破断伸び（１００℃）および耐チャンキング性が従来レベル以上に向上することが確認された。
【００４８】
また表１から明らかなように、比較例１のゴム組成物は、カーボンブラックの窒素吸着比表面積とシリカの窒素吸着比表面積の差が１００ｍ2／ｇを超えるので、ゴム硬度、および引張り破断伸び（１００℃）が低下する。
比較例２のゴム組成物は、ブタジエンゴムの代わりにスチレンブタジエンゴムを配合し、天然ゴムおよびブタジエンゴムの合計がジエン系ゴム１００質量％にならないので、発熱性（６０℃のｔａｎδ）、および引張り破断伸び（１００℃）が低下する。
比較例３のゴム組成物は、カーボンブラックの配合量が６０質量部を超えるので、発熱性（６０℃のｔａｎδ）、および引張り破断伸び（１００℃）が低下する。またゴム硬度の差（Ｈｃ-Ｈｕ）が１０を超え、耐チャンキング性が低下する。
比較例４のゴム組成物は、カーボンブラックの配合量が３０質量部未満であるので、ゴム硬度が低下し、耐摩耗性および耐偏摩耗性が劣る。
【００４９】
比較例５のゴム組成物は、シリカの配合量が３０質量部を超えるので、発熱性が悪化する（６０℃のｔａｎδが大きくなる）。また引張り破断伸び（１００℃）が低下する。更にゴム硬度の差（Ｈｃ-Ｈｕ）が１０を超え、耐チャンキング性が低下する。
比較例６のゴム組成物は、シリカの配合量が１質量部未満であるので、発熱性に優れる（６０℃のｔａｎδが小さくなる）が、ゴム硬度が低下するので、ゴム硬度の差（Ｈｃ-Ｈｕ）が５未満となり、タイヤトレッドの偏摩耗が発生する。
比較例７のゴム組成物は、天然ゴムの含有量が６０質量％未満、およびブタジエンゴムの含有量が４０質量％を超えるので、ゴム硬度、および引張り破断伸び（１００℃）が低下する。
【符号の説明】
【００５０】
１    トレッド部
７    キャップトレッドゴムの層
８    アンダートレッドゴムの層
【図１】
2018158996.tif 000005